(57)【要約】      （修正有）【課題】長波紫外線吸収剤の提供。【解決手段】下記一般式（１）で表される化合物。2010059122.tif 000030［Ar1はヘテロ原子、置換基を有せる5〜20員環の芳香族残基。Ar1に結合した環は二重結合を有せる。X1a、X1bはヘテロ原子。X1a及びX1bは置換基を有せる。Y1は-SR1aまたは-SO2R1b。R1aは水素原子または1価の置換基、R1bは水素原子または1価の置換基。n1は1〜4の整数、m1は2〜10の整数。］【選択図】なし【特許請求の範囲】
【請求項１】
下記一般式（１）で表される化合物。
【化１】
2010059122.tif 000025
［式中、Ａｒ1は、２〜１０価の５〜２０員環の芳香族残基を表す。該芳香族残基はヘテロ原子を含有していても良く、置換基を有していても良い。
Ａｒ1に結合している環は、任意の位置に二重結合を有していても良い。
Ｘ1a及びＸ1bは、互いに独立してヘテロ原子を表す。また、Ｘ1a及びＸ1bは置換基を有していても良い。
Ｙ1は、−ＳＲ1a基または−ＳＯ2Ｒ1b基を表す。Ｒ1aは、水素原子または１価の置換基を表す。Ｒ1bは、水素原子または１価の置換基を表す。
ｎ1は、１〜４の整数を表す。
ｍ1は、２〜１０の整数を表す。］
【請求項２】
前記一般式（１）で表される化合物が下記一般式（２）で表される化合物であることを特徴とする、請求項１記載の化合物。
【化２】
2010059122.tif 000026
［式中、Ａｒ2は、前記一般式（１）のＡｒ2と同義である。
Ｙ2は、前記一般式（１）のＹ1と同義である。
ｎ2は、前記一般式（１）のｎ1と同義である。
ｍ2は、前記一般式（１）のｍ1と同義である。］
【請求項３】
前記一般式（２）で表される化合物が下記一般式（３）で表される化合物であることを特徴とする、請求項２記載の化合物。
【化３】
2010059122.tif 000027
［式中、Ａｒ3は、前記一般式（２）のＡｒ2と同義である。
Ｙ3は、前記一般式（２）のＹ2と同義である。
ｍ3は、前記一般式（２）のｍ2と同義である。］
【請求項４】
前記一般式（３）で表される化合物が下記一般式（４）で表される化合物であることを特徴とする、請求項３記載の化合物。
【化４】
2010059122.tif 000028
［式中、Ａｒ4は、２価の５〜２０員環の芳香族残基を表す。該芳香族残基はヘテロ原子を含有していても良く、置換基を有していても良い。
Ｙ4a及びＹ4bは、前記一般式（３）のＹ3と同義である。］
【請求項５】
前記一般式（４）で表される化合物が下記一般式（５）で表される化合物であることを特徴とする、請求項４記載の化合物。
【化５】
2010059122.tif 000029
［式中、Ｙ5a及びＹ5bは、前記一般式（４）のＹ4a及びＹ4bと同義である。］
【請求項６】
請求項１〜５のいずれか１項に記載の化合物からなる紫外線吸収剤。
【請求項７】
請求項１〜５のいずれか１項に記載の化合物からなる蛍光増白剤。
【請求項８】
請求項６記載の紫外線吸収剤および／または請求項７記載の蛍光増白剤を含む分散物。
【請求項９】
請求項６記載の紫外線吸収剤および／または請求項７記載の蛍光増白剤を含む溶液。
【請求項１０】
請求項６記載の紫外線吸収剤および／または請求項７記載の蛍光増白剤を含む高分子材料。
【発明の詳細な説明】
【技術分野】
【０００１】
本発明は、芳香族化合物、並びに該化合物からなる紫外線吸収剤および蛍光増白剤に関する。
【背景技術】
【０００２】
従来から紫外線吸収剤を種々の樹脂などと共用して紫外線吸収性を付与することが行われている。紫外線吸収剤として無機系紫外線吸収剤と有機系紫外線吸収剤を用いる場合がある。無機系紫外線吸収剤（例えば、特許文献１〜３等を参照。）では、耐候性や耐熱性などの耐久性に優れている反面、吸収波長が化合物のバンドギャップによって決定されるため選択の自由度が少なく、４００ｎｍ付近の長波紫外線（ＵＶ−Ａ）領域まで吸収できるものはなく、長波紫外線を吸収するものは可視域まで吸収を有するため着色を伴ってしまう。
これに対して、有機系紫外線吸収剤は、吸収剤の構造設計の自由度が高いために、吸収剤の構造を工夫することによって様々な吸収波長のものを得ることができる。
【０００３】
これまでにも様々な有機系紫外線吸収剤を用いた系が検討されており、長波紫外線領域まで吸収する場合には、極大吸収波長が長波紫外線領域にあるものを用いるか、濃度を濃くするかの２通りが考えられている。しかし、特許文献４及び５等に記載された極大吸収波長が長波紫外線領域にあるものは耐光性が悪く、吸収能が時間とともに減少していってしまう。
【０００４】
これに対してベンゾフェノン系やベンゾトリアゾール系の紫外線吸収剤は比較的耐光性も良く、濃度や膜厚を大きくすれば長波長領域まで比較的クリアにカットできる（例えば特許文献６及び７等を参照。）。また、ベンゾオキサジノン系の紫外線吸収剤も知られている（例えば特許文献８参照）。しかし、通常これらの紫外線吸収剤を樹脂等に混ぜて塗布する場合、膜厚は数十μｍ程度が限界である。この膜厚では長波長領域までカットしようとするとかなり高濃度に紫外線吸収剤を添加する必要がある。しかしながら、単に高濃度に添加しただけでは紫外線吸収剤の析出や長期使用によるブリードアウトが生じるという問題があった。また、ベンゾフェノン系やベンゾトリアゾール系の紫外線吸収剤の中には、皮膚刺激性や生体内への蓄積性を有するものがあり、使用にあたっては細心の注意が必要であった。
【０００５】
【特許文献１】特開平５−３３９０３３号公報
【特許文献２】特開平５−３４５６３９号公報
【特許文献３】特開平６−５６４６６号公報
【特許文献４】特開平６−１４５３８７号公報
【特許文献５】特開２００３−１７７２３５号公報
【特許文献６】特開２００５−５１７７８７号公報
【特許文献７】特開平７−２８５９２７号公報
【特許文献８】特開昭６２−１１７４４号公報
【発明の開示】
【発明が解決しようとする課題】
【０００６】
本発明の目的は、上記の問題点を解決するものであり、共用する高分子材料の紫外光耐久性を向上させることだけでなく、該高分子材料を紫外線フィルタとして用いることによって他の安定でない化合物の分解を抑制することもできる、長波紫外線吸収能を長時間維持した紫外線吸収剤として用いることができる化合物を提供することにある。
【課題を解決するための手段】
【０００７】
本発明者らは、芳香族化合物について詳細に検討した結果、光堅牢性が高く、これまでカバーすることができなかった長波長領域の紫外線を吸収できる従来知られていない構造を有する化合物を見出し、本発明を完成するに至った。
【０００８】
本発明の課題は、以下の方法によって達成された。
＜１＞下記一般式（１）で表される化合物。
【化１】
2010059122.tif 000002
［式中、Ａｒ1は、２〜１０価の５〜２０員環の芳香族残基を表す。該芳香族残基はヘテロ原子を含有していても良く、置換基を有していても良い。
Ａｒ1に結合している環は、任意の位置に二重結合を有していても良い。
Ｘ1a及びＸ1bは、互いに独立してヘテロ原子を表す。また、Ｘ1a及びＸ1bは置換基を有していても良い。
Ｙ1は、−ＳＲ1a基または−ＳＯ2Ｒ1b基を表す。Ｒ1aは、水素原子または１価の置換基を表す。Ｒ1bは、水素原子または１価の置換基を表す。
ｎ1は、１〜４の整数を表す。
ｍ1は、２〜１０の整数を表す。］
＜２＞前記一般式（１）で表される化合物が下記一般式（２）で表される化合物であることを特徴とする、＜１＞項に記載の化合物。
【化２】
2010059122.tif 000003
［式中、Ａｒ2は、前記一般式（１）のＡｒ2と同義である。
Ｙ2は、前記一般式（１）のＹ1と同義である。
ｎ2は、前記一般式（１）のｎ1と同義である。
ｍ2は、前記一般式（１）のｍ1と同義である。］
＜３＞前記一般式（２）で表される化合物が下記一般式（３）で表される化合物であることを特徴とする、＜２＞項に記載の化合物。
【化３】
2010059122.tif 000004
［式中、Ａｒ3は、前記一般式（２）のＡｒ2と同義である。
Ｙ3は、前記一般式（２）のＹ2と同義である。
ｍ3は、前記一般式（２）のｍ2と同義である。］
＜４＞前記一般式（３）で表される化合物が下記一般式（４）で表される化合物であることを特徴とする、＜３＞項に記載の化合物。
【化４】
2010059122.tif 000005
［式中、Ａｒ4は、２価の５〜２０員環の芳香族残基を表す。該芳香族残基はヘテロ原子を含有していても良く、置換基を有していても良い。
Ｙ4a及びＹ4bは、前記一般式（３）のＹ3と同義である。］
＜５＞前記一般式（４）で表される化合物が下記一般式（５）で表される化合物であることを特徴とする、＜４＞項に記載の化合物。
【化５】
2010059122.tif 000006
［式中、Ｙ5a及びＹ5bは、前記一般式（４）のＹ4a及びＹ4bと同義である。］
＜６＞＜１＞〜＜５＞のいずれか１項に記載の化合物からなる紫外線吸収剤。
＜７＞＜１＞〜＜５＞のいずれか１項に記載の化合物からなる蛍光増白剤。
＜８＞＜６＞項に記載の紫外線吸収剤および／または＜７＞項に記載の蛍光増白剤を含む分散物。
＜９＞＜６＞項に記載の紫外線吸収剤および／または＜７＞項に記載の蛍光増白剤を含む溶液。
＜１０＞＜６＞項に記載の紫外線吸収剤および／または＜７＞項に記載の蛍光増白剤を含む高分子材料。
【発明の効果】
【０００９】
本発明の化合物は、高い光堅牢性を有する紫外線吸収剤として用いることができる。また、プラスチック、繊維などの高分子成形品に本発明の化合物を含有させることで高分子成形品の光安定性を高めることができる。さらに、本発明の化合物を含む高分子材料は、優れた紫外線吸収能を活用して、紫外線に弱い内容物を保護するフィルタや容器として用いることができる。
【発明を実施するための最良の形態】
【００１０】
以下、本発明を詳細に説明する。
本発明の化合物は、下記一般式（１）で表される化合物である。本発明の化合物は、ベンゾオキサジノン骨格に、硫黄原子を含有する置換基を導入することにより、それ以外の置換基を有するものに比べ、耐光性を著しく向上させたものである。また、本発明の化合物は、下記一般式（１）におけるｍ1は２〜１０の整数を表す。従来のベンゾオキサジノン骨格化合物は、ｍ1が２以上の場合、通常ｍ1が１のものに比べて溶剤への溶解性およびポリマーへの相溶性が大きく低下してしまう。これに対して、本発明の化合物は、硫黄原子を含有する置換基を有しているため、溶剤への溶解性およびポリマーへの相溶性が低下することがない。さらに、本発明の化合物は分子量が大きいため、揮散性を低下させることもできる。当業者は、本願発明の構成を容易に想起しない。
【００１１】
【化６】
2010059122.tif 000007
【００１２】
［式中、Ａｒ1は、２〜１０価の５〜２０員環の芳香族残基を表す。該芳香族残基はヘテロ原子を含有していても良く、置換基を有していても良い。
Ａｒ1に結合している環は、任意の位置に二重結合を有していても良い。
Ｘ1a及びＸ1bは、互いに独立してヘテロ原子を表す。また、Ｘ1a及びＸ1bは置換基を有していても良い。
Ｙ1は、−ＳＲ1a基または−ＳＯ2Ｒ1b基を表す。Ｒ1aは、水素原子または１価の置換基を表す。Ｒ1bは、水素原子または１価の置換基を表す。
ｎ1は、１〜４の整数を表す。
ｍ1は、２〜１０の整数を表す。］
【００１３】
前記一般式（１）中、Ａｒ1は、２〜１０価の５〜２０員環の芳香族残基を表す。
Ａｒ1を構成する芳香族環は、単環であっても縮合環であってもよい。単環である場合、Ａｒ1は５〜１０員環が好ましく、５〜６員環がより好ましい。また、縮合環である場合、Ａｒ1は５〜１０員環が縮合した２〜１０環式の芳香族環が好ましく、５〜６員環が縮合した２〜５環式の芳香族環がより好ましい。
Ａｒ1は、２〜６価の基であることが好ましく、２〜４価の基であることがより好ましい。
【００１４】
芳香族残基Ａｒ1はヘテロ原子を含有していてもよい。Ａｒ1に含有されうるヘテロ原子としては、例えば、ホウ素原子、窒素原子、酸素原子、ケイ素原子、リン原子、硫黄原子、セレン原子、及びテルル原子などを挙げることができる。ヘテロ原子として好ましくは窒素原子、酸素原子、及び硫黄原子であり、より好ましくは窒素原子および硫黄原子であり、特に好ましくは硫黄原子である。ヘテロ原子を二つ以上有する場合は、同一原子であっても異なる原子であっても良い。
【００１５】
Ａｒ1は、５〜２０員環の芳香族化合物から２〜１０個の水素原子を取り除いた２〜１０価の芳香族残基である。このような芳香族化合物の具体例としては、例えば、ベンゼン、ナフタレン、アントラセン、インデン、アズレン、ビフェニレン、フルオレン、フェナントレン、ピレン、トリフェニレン、テトラフェニレン、ペリレン、ペンタセン、コロネン、クリセン、ピロール、ピラゾール、イミダゾール、１，２，３−トリアゾール、１，２，４−トリアゾール、ピリジン、ピリダジン、ピリミジン、ピラジン、１，３，５−トリアジン、フラン、チオフェン、オキサゾール、イソオキサゾール、チアゾール、イソチアゾール、１，２，３−オキサジアゾール、１，３，４−チアジアゾールなどを挙げることができる。芳香族化合物として好ましくは、ベンゼン、ナフタレン、ピリジン、チオフェンである。より好ましくは、ベンゼン、チオフェンである。特に好ましくは、ベンゼンである。
芳香族化合物から水素原子を取り除く位置はいずれの箇所でも良い。２価の芳香族残基の場合は、例えば、６員環化合物ベンゼンの結合位置は、１，２位、１，３位、又は１，４位が挙げられる。また、ヘテロ５員環化合物ピロールでの結合位置は、２，３位、２，４位、２，５位、３，４位、又は３，５位が挙げられる。また、ヘテロ６員環化合物ピリジンでの結合位置は、２，３位、２，４位、２，５位、２，６位、３，４位、３，５位、又は３，６位が挙げられる。３価の芳香族残基の場合は、例えば、６員環化合物ベンゼンの結合位置は、１，２，３位、１，２，４位、１，２，５位、又は１，３，５位が挙げられる。
【００１６】
また、芳香族残基は置換基を有していても良い。置換基として１価の置換基が挙げられる。１価の置換基（以下Ｒとする）の例として、ハロゲン原子（例えばフッ素原子、塩素原子、臭素原子、ヨウ素原子）、炭素数１〜２０の直鎖または分枝のアルキル基（例えばメチル、エチル）、炭素数６〜２０のアリール基（例えばフェニル、ナフチル）、シアノ基、カルボキシル基、アルコキシカルボニル基（例えばメトキシカルボニル）、アリールオキシカルボニル基（例えばフェノキシカルボニル）、置換又は無置換のカルバモイル基（例えばカルバモイル、Ｎ−フェニルカルバモイル、Ｎ，Ｎ−ジメチルカルバモイル）、アルキルカルボニル基（例えばアセチル）、アリールカルボニル基（例えばベンゾイル）、ニトロ基、置換または無置換のアミノ基（例えばアミノ、ジメチルアミノ、アニリノ）、アシルアミノ基（例えばアセトアミド、エトキシカルボニルアミノ）、スルホンアミド基（例えばメタンスルホンアミド）、イミド基（例えばスクシンイミド、フタルイミド）、イミノ基（例えばベンジリデンアミノ）、ヒドロキシ基、炭素数１〜２０のアルコキシ基（例えばメトキシ）、アリールオキシ基（例えばフェノキシ）、アシルオキシ基（例えばアセトキシ）、アルキルスルホニルオキシ基（例えばメタンスルホニルオキシ）、アリールスルホニルオキシ基（例えばベンゼンスルホニルオキシ）、スルホ基、置換または無置換のスルファモイル基（例えばスルファモイル、Ｎ−フェニルスルファモイル）、アルキルチオ基（例えばメチルチオ）、アリールチオ基（例えばフェニルチオ）、アルキルスルホニル基（例えばメタンスルホニル）、アリールスルホニル基（例えばベンゼンスルホニル）、炭素数６〜２０のヘテロ環基（例えばピリジル、モルホリノ）などを挙げることができる。また、置換基は更に置換されていても良く、置換基が複数ある場合は、同じでも異なっても良い。その際、置換基の例としては、上述の１価の置換基Ｒを挙げることができる。また置換基同士で結合して環を形成しても良い。
置換基として好ましくは、アルキル基、アルコキシ基、アリール基がある。より好ましくは、アルキル基、アリール基であり、特に好ましくは、アルキル基である。
【００１７】
Ｘ1a及びＸ1bは、互いに独立してヘテロ原子を表す。ヘテロ原子としては例えば、ホウ素原子、窒素原子、酸素原子、ケイ素原子、リン原子、硫黄原子、セレン原子、テルル原子などを挙げることができる。ヘテロ原子として好ましくは、窒素原子、酸素原子、硫黄原子である。より好ましくは、窒素原子、酸素原子である。また、Ｘ1a及びＸ1bは置換基を有していても良い。置換基としては上述した１価の置換基Ｒの例が挙げられる。
【００１８】
Ｙ1は、−ＳＲ1a基または−ＳＯ2Ｒ1b基を表す。Ｒ1aは、水素原子または１価の置換基を表す。置換基としては上述した１価の置換基Ｒの例が挙げられる。Ｒ1aとして好ましくは、炭素数２〜１０のアルキル基、炭素数２０以下のアリール基、水素原子であり、より好ましくは、炭素数２〜１０のアルキル基、水素原子である。特に好ましくは、炭素数２〜１０のアルキル基である。
Ｒ1bは、水素または１価の置換基を表す。置換基としては上述した１価の置換基Ｒの例が挙げられる。Ｒ1bとして好ましくは、炭素数２〜１０のアルキル基、炭素数１０以下のアルコキシ基、置換または無置換のアミノ基、水素原子であり、より好ましくは、炭素数２〜１０のアルキル基、炭素数１０以下のアルコキシ基、置換または無置換のアミノ基であり、さらに好ましくは、炭素数１０以下のアルコキシ基、置換または無置換のアミノ基であり、特に好ましくは、置換または無置換のアミノ基である。
【００１９】
ｎ1は、１〜４の整数を表す。製造性の観点から、ｎ1として好ましくは、１、２又は３であり、より好ましくは１又は２であり、特に好ましくは１である。
【００２０】
ｍ1は、２〜１０の整数を表す。吸収波長、耐熱性および溶解性の観点から、ｍ1として好ましくは２、３又は４であり、より好ましくは２又は３であり、特に好ましくは２である。
【００２１】
前記一般式（１）で表される化合物は下記一般式（２）で表される化合物であることが好ましい。以下、下記一般式（２）で表される化合物について説明する。
【００２２】
【化７】
2010059122.tif 000008
【００２３】
前記一般式（２）中、Ａｒ2は、前記一般式（１）のＡｒ1と同義であり、好ましい範囲も同様である。
Ｙ2は、前記一般式（１）のＹ1と同義であり、好ましい範囲も同様である。
ｎ2は、前記一般式（１）のｎ1と同義であり、好ましい範囲も同様である。
ｍ2は、前記一般式（１）のｍ1と同義であり、好ましい範囲も同様である。
【００２４】
さらに、前記一般式（２）で表される化合物は下記一般式（３）で表される化合物であることが好ましい。以下、下記一般式（３）で表される化合物について説明する。
【００２５】
【化８】
2010059122.tif 000009
【００２６】
前記一般式（３）中、Ａｒ3は、前記一般式（２）のＡｒ2と同義であり、好ましい範囲も同様である。
Ｙ3は、前記一般式（２）のＹ2と同義であり、好ましい範囲も同様である。
ｍ3は、前記一般式（２）のｍ2と同義であり、好ましい範囲も同様である。
【００２７】
さらに、前記一般式（３）で表される化合物は、下記一般式（４）で表される化合物であることが好ましい。以下、下記一般式（４）で表される化合物について説明する。
【００２８】
【化９】
2010059122.tif 000010
【００２９】
前記一般式（４）中、Ａｒ4は、２価の５〜２０員環の芳香族残基を表す。ここで、２価の５〜２０員環の芳香族残基としては、前記一般式（１）におけるＡｒ1について上述した例が挙げられる。
Ｙ4a及びＹ4bは、前記一般式（３）のＹ3と同義であり、好ましい範囲も同様である。
【００３０】
さらに、前記一般式（４）で表される化合物は、下記一般式（５）で表される化合物であることが好ましい。以下、下記一般式（５）で表される化合物について説明する。
【００３１】
【化１０】
2010059122.tif 000011
前記一般式（５）中、Ｙ5a及びＹ5bは、前記一般式（４）のＹ4a及びＹ4bと同義であり、好ましい範囲も同様である。
【００３２】
前記一般式（１）〜（５）のいずれかで表される化合物は、任意の方法で合成することができる。例えば、公知の特許文献や非特許文献、例えば特開２０００−２６４８７９号公報の４ページ左４３行目〜右８行目の実施例、特開２００３−１５５３７５号公報の４ページ右欄５行目〜３０行目の実施例、「Ｂｉｏｏｒｇａｎｉｃ  ＆  Ｍｅｄｉｃｉｎａｌ  Ｃｈｅｍｉｓｔｒｙ」，２０００年，８巻，２０９５−２１０３ページ、「Ｂｉｏｏｒｇａｎｉｃ  ＆  Ｍｅｄｉｃｉｎａｌ  Ｃｈｅｍｉｓｔｒｙ  Ｌｅｔｔｅｒｓ」，２００３年，１３巻，４０７７−４０８０ページなどを参考にして合成できる。例えば、例示化合物（５）は二塩化テレフタロイルと２−アミノ−３−（Ｎ−メチルスルファモイル）安息香酸とを反応させることにより合成できる。また、例示化合物（６）は二塩化テレフタロイルと２−アミノ−５−［Ｎ，Ｎ−ビス（２−エチルヘキシル）スルファモイル］安息香酸とを反応させることにより合成できる。また、例示化合物（２２）は１，４−ナフタレンジカルボニジクロリドと２−アミノ−５−［Ｎ，Ｎ−ビス（２−エチルヘキシル）スルファモイル］安息香酸とを反応させることにより合成できる。また、例示化合物（２４）は２，６−アントラセンジカルボニジクロリドと２−アミノ−５−［Ｎ，Ｎ−ビス（２−エチルヘキシル）スルファモイル］安息香酸とを反応させることにより合成できる。また、例示化合物（３３）は２，５−ピロールジカルボニジクロリドと２−アミノ−５−［Ｎ，Ｎ−ビス（２−エチルヘキシル）スルファモイル］安息香酸とを反応させることにより合成できる。また、例示化合物（３４）は２，５−フランジカルボニジクロリドと２−アミノ−５−［Ｎ，Ｎ−ビス（２−エチルヘキシル）スルファモイル］安息香酸とを反応させることにより合成できる。また、例示化合物（３８）は２，６−ピリジンジカルボニジクロリドと２−アミノ−５−［Ｎ，Ｎ−ビス（２−エチルヘキシル）スルファモイル］安息香酸とを反応させることにより合成できる。また、例示化合物（５０）は２，５−ピラジンジカルボニジクロリドと２−アミノ−５−［Ｎ，Ｎ−ビス（２−エチルヘキシル）スルファモイル］安息香酸とを反応させることにより合成できる。また、例示化合物（５６）は１，３，５−ベンゼントリカルボニルトリクロリドと２−アミノ−５−［Ｎ，Ｎ−ビス（２−エチルヘキシル）スルファモイル］安息香酸とを反応させることにより合成できる。また、例示化合物（５７）は１，３，５−トリアジン−２，４，６−トリカルボニルトリクロリドと２−アミノ−５−［Ｎ，Ｎ−ビス（２−エチルヘキシル）スルファモイル］安息香酸とを反応させることにより合成できる。
【００３３】
前記一般式（１）〜（５）のいずれかで表される化合物の具体例を以下に示すが、本発明はこれに限定されない。
【００３４】
【化１１】
2010059122.tif 000012
【００３５】
【化１２】
2010059122.tif 000013
【００３６】
【化１３】
2010059122.tif 000014
【００３７】
【化１４】
2010059122.tif 000015
【００３８】
【化１５】
2010059122.tif 000016
【００３９】
【化１６】
2010059122.tif 000017
【００４０】
【化１７】
2010059122.tif 000018
【００４１】
【化１８】
2010059122.tif 000019
【００４２】
【化１９】
2010059122.tif 000020
【００４３】
【化２０】
2010059122.tif 000021
【００４４】
本発明の化合物は、構造とその置かれた環境によって互変異性体を取り得る。本発明においては代表的な形の一つで記述しているが、本発明の記述と異なる互変異性体も本発明の化合物に含まれる。
【００４５】
本発明の化合物は、同位元素（例えば、2Ｈ、3Ｈ、13Ｃ、15Ｎ、17Ｏ、18Ｏなど）を含有していてもよい。
【００４６】
前記一般式（１）〜（５）のいずれかで表される化合物の構造を繰り返し単位内に含むポリマーも、本発明に好適に使用できる。ポリマーは、ホモポリマーであってもよいし、２種類以上の繰り返し単位からなるコポリマーであってもよい。さらに他の繰り返し単位を含むコポリマーであってもよい。なお、紫外線吸収剤構造を繰り返し単位内に含むポリマーについては、特公平１−５３４５５号、特開昭６１−１８９５３０号の各公報および欧州特許２７２４２号明細書に記載がある。ポリマーを得る方法についてはこれら特許文献の記述を参考にすることができる。
【００４７】
前記一般式（１）〜（５）のいずれかで表される化合物は紫外線吸収剤として好適に用いることができる。以下、前記一般式（１）〜（５）のいずれかで表される化合物を紫外線吸収剤として用いる場合について説明する。
前記一般式（１）〜（５）のいずれかで表される化合物は、好ましくは長波長紫外線吸収剤として使用できる。最大吸収波長は、好ましくは３２０〜４２０ｎｍの範囲であり、より好ましくは３４０〜４００ｎｍの範囲であり、特に好ましくは３５０〜３９０ｎｍの範囲である。
本発明の紫外線吸収剤の使用形態は、いずれでも良い。例えば、液体分散物、溶液、高分子材料などが挙げられる。
【００４８】
本発明の前記一般式（１）〜（５）のいずれかで表される化合物からなる紫外線吸収剤は、分散媒体に分散された分散物の状態で使用できる。以下、本発明の紫外線吸収剤を含む紫外線吸収剤分散物について説明する。
本発明の紫外線吸収剤を分散する媒体はいずれのものであってもよい。例えば、水、有機溶剤、樹脂、樹脂の溶液などが挙げられる。これらを単独で用いてもよいし、組み合わせて使用してもよい。
【００４９】
本発明に用いられる分散媒体の有機溶剤としては、例えば、ペンタン、ヘキサン、オクタンなどの炭化水素系、ベンゼン、トルエン、キシレンなどの芳香族系、ジエチルエーテル、メチル−ｔ−ブチルエーテルなどのエーテル系、メタノール、エタノール、イソプロパノールなどのアルコール系、アセトン、酢酸エチル、酢酸ブチルなどのエステル系、メチルエチルケトンなどのケトン系、アセトニトリル、プロピオニトリルなどのニトリル系、Ｎ，Ｎ−ジメチルホルムアミド、Ｎ，Ｎ−ジメチルアセトアミド、Ｎ−メチルピロリドンなどのアミド系、ジメチルスルホキシドなどのスルホキシド系、トリエチルアミン、トリブチルアミンなどのアミン系、酢酸、プロピオン酸などのカルボン酸系、塩化メチレン、クロロホルムなどのハロゲン系、テトラヒドロフラン、ピリジンなどのヘテロ環系、などが挙げられる。これらを任意の割合で組み合わせて使用することもできる。
【００５０】
本発明に用いられる分散媒体の樹脂としては、従来公知の各種成形体、シート、フィルム等の製造に従来から使用されている熱可塑性樹脂および熱硬化性樹脂が挙げられる。熱可塑性樹脂としては、例えば、ポリエチレン系樹脂、ポリプロピレン系樹脂、ポリ（メタ）アクリル酸エステル系樹脂、ポリスチレン系樹脂、スチレン−アクリロニトリル系樹脂、アクリロニトリル−ブタジエン−スチレン系樹脂、ポリ塩化ビニル系樹脂、ポリ塩化ビニリデン系樹脂、ポリ酢酸ビニル系樹脂、ポリビニルブチラール系樹脂、エチレン−酢酸ビニル系共重合体、エチレン−ビニルアルコール系樹脂、ポリエチレンテレフタレート樹脂（ＰＥＴ）、ポリブチレンテレフタレート樹脂（ＰＢＴ）、液晶ポリエステル樹脂（ＬＣＰ）、ポリアセタール樹脂（ＰＯＭ）、ポリアミド樹脂（ＰＡ）、ポリカーボネート樹脂、ポリウレタン樹脂およびポリフェニレンサルファイド樹脂（ＰＰＳ）等が挙げられ、これらは一種または二種以上のポリマーブレンドあるいはポリマーアロイとして使用される。また、これらの樹脂は、ナチュラル樹脂にガラス繊維、炭素繊維、半炭化繊維、セルロース系繊維、ガラスビーズ等のフィラーや難燃剤等を含有させた熱可塑性成形材料としても使用される。また、必要に応じて従来使用されている樹脂用の添加剤、例えば、ポリオレフィン系樹脂微粉末、ポリオレフィン系ワックス、エチレンビスアマイド系ワックス、金属石鹸等を単独であるいは組み合わせて使用することもできる。
【００５１】
熱硬化性樹脂としては、例えば、エポキシ樹脂、メラミン樹脂、不飽和ポリエステル樹脂等が挙げられ、これらはナチュラル樹脂のほかガラス繊維、炭素繊維、半炭化繊維、セルロース系繊維、ガラスビーズ等のフィラーや難燃剤を含有させた熱硬化性成形材料としても使用することができる。
【００５２】
本発明の紫外線吸収剤を含む分散物には、分散剤、泡防止剤、保存剤、凍結防止剤、界面活性剤などを合わせて用いることもできる。その他に任意の化合物を合わせて含んでいてもよい。例えば、染料、顔料、赤外線吸収剤、香料、重合性化合物、ポリマー、無機物、金属などが挙げられる。
【００５３】
本発明の紫外線吸収剤を含む分散物を得るための装置として、大きな剪断力を有する高速攪拌型分散機、高強度の超音波エネルギーを与える分散機などを使用できる。具体的には、コロイドミル、ホモジナイザー、毛細管式乳化装置、液体サイレン、電磁歪式超音波発生機、ポールマン笛を有する乳化装置などがある。本発明で使用するのに好ましい高速攪拌型分散機は、ディゾルバー、ポリトロン、ホモミキサー、ホモブレンダー、ケデイーミル、ジェットアジターなど、分散作用する要部が液中で高速回転（５００〜１５，０００ｒｐｍ。好ましくは２，０００〜４，０００ｒｐｍ）するタイプの分散機である。本発明で使用する高速攪拌型分散機は、ディゾルバーないしは高速インペラー分散機とも呼ばれ、特開昭５５−１２９１３６号公報にも記載されているように、高速で回転する軸に鋸歯状のプレートを交互に上下方向に折り曲げたインペラーを着装して成るものも好ましい一例である。
【００５４】
疎水性化合物を含む乳化分散物を調製する際には、種々のプロセスに従うことができる。例えば、疎水性化合物を有機溶媒に溶解するときは、高沸点有機物質、水非混和性低沸点有機溶媒または水混和性有機溶媒の中から任意に選択された一種、又は二種以上の任意の複数成分混和物に溶解し、次いで界面活性化合物の存在化で、水中あるいは親水性コロイド水溶液中に分散せしめる。疎水性化合物を含む水不溶性相と水性相との混合方法としては、攪拌下に水性相中に水不溶性相を加えるいわゆる順混合法でも、その逆の逆混合法でもよい。
【００５５】
また、本発明の紫外線吸収剤は、液体状の媒体に溶解された溶液の状態で使用できる。以下、本発明の紫外線吸収剤を含む紫外線吸収剤溶液について説明する。
本発明の紫外線吸収剤を溶解する液体はいずれのものであってもよい。例えば、水、有機溶剤、樹脂、樹脂の溶液などが挙げられる。有機溶剤、樹脂、樹脂の溶液の例としては、上述の分散媒体として記載したものが挙げられる。これらを単独で用いてもよいし、組み合わせて使用してもよい。
【００５６】
本発明の紫外線吸収剤の溶液は、その他に任意の化合物を合わせて含んでいてもよい。例えば、染料、顔料、赤外線吸収剤、香料、重合性化合物、ポリマー、無機物、金属などが挙げられる。本発明の紫外線吸収剤以外は必ずしも溶解していなくてもよい。
【００５７】
本発明の紫外線吸収剤を含む溶液における前記紫外線吸収剤の含有量は、使用目的と使用形態によって異なるため一義的に定めることはできないが、使用する目的に応じて任意の濃度であってよい。好ましくは溶液の全量に対して０．００１〜３０質量％であり、より好ましくは０．０１〜１０質量％である。あらかじめ高濃度で溶液を作製しておき、所望の時に希釈して使用することもできる。希釈溶媒としては上述の溶媒から任意に選択できる。
【００５８】
本発明の紫外線吸収剤を含む高分子材料の調製には、その高分子組成物が用いられる。本発明に用いられる高分子組成物は、後述する高分子物質に本発明の紫外線吸収剤を添加してなる。
本発明の紫外線吸収剤は、様々な方法で高分子物質に含有させることができる。本発明の紫外線吸収剤が高分子物質との相溶性を有する場合は、本発明の紫外線吸収剤を高分子物質に直接添加することができる。高分子物質との相溶性を有する補助溶媒に、本発明の紫外線吸収剤を溶解し、その溶液を高分子物質に添加してもよい。本発明の紫外線吸収剤を高沸点有機溶媒やポリマー中に分散し、その分散物を高分子物質に添加してもよい。
【００５９】
高沸点有機溶媒の沸点は、１８０℃以上であることが好ましく、２００℃以上であることがさらに好ましい。高沸点有機溶媒の融点は、１５０℃以下であることが好ましく、１００℃以下であることがさらに好ましい。高沸点有機溶媒の例には、リン酸エステル、ホスホン酸エステル、安息香酸エステル、フタル酸エステル、脂肪酸エステル、炭酸エステル、アミド、エーテル、ハロゲン化炭化水素、アルコール及びパラフィンが含まれる。リン酸エステル、ホスホン酸エステル、フタル酸エステル、安息香酸エステル及び脂肪酸エステルが好ましい。
本発明の紫外線吸収剤の添加方法については、特開昭５８−２０９７３５号、同６３−２６４７４８号、特開平４−１９１８５１号、同８−２７２０５８号の各公報および英国特許第２０１６０１７Ａ号明細書を参考にできる。
【００６０】
本発明の紫外線吸収剤を含む溶液における前記紫外線吸収剤の含有量は、使用目的と使用形態によって異なるため一義的に定めることはできないが、使用する目的に応じて任意の濃度であってよい。好ましくは高分子材料中０．００１〜１０質量％であり、より好ましくは０．０１〜５質量％である。
【００６１】
また、本発明の紫外線吸収剤は、高分子材料に好ましく用いられる。以下、本発明の高分子材料について説明する。
本発明においては、本発明の紫外線吸収剤のみで実用的には十分な紫外線遮蔽効果が得られるものの、更に厳密を要求する場合には隠蔽力の強い白色顔料、例えば酸化チタンなどを併用してもよい。また、外観、色調が問題となる時、あるいは好みによって微量（０．０５質量％以下）の着色剤を併用することができる。また、透明あるいは白色であることが重要である用途に対しては蛍光増白剤を併用してもよい。蛍光増白剤としては市販のものや特開２００２−５３８２４号公報記載の一般式［１］や具体的化合物例１〜３５などが挙げられる。
【００６２】
続いて、本発明に用いられる高分子物質について説明する。高分子物質としては、天然あるいは合成ポリマーのいずれであってもよい。ポリオレフィン（例えば、ポリエチレン、ポリプロピレン、ポリイソブチレン、ポリ（１−ブテン）、ポリ４−メチルペンテン、ポリビニルシクロヘキサン、ポリスチレン、ポリ（ｐ−メチルスチレン）、ポリ（α−メチルスチレン）、ポリイソプレン、ポリブタジエン、ポリシクロペンテン、ポリノルボルネンなど）、ビニルモノマーのコポリマー（例えば、エチレン／プロピレンコポリマー、エチレン／メチルペンテンコポリマー、エチレン／ヘプテンコポリマー、エチレン／ビニルシクロヘキサンコポリマー、エチレン／シクロオレフィンコポリマー（例えば、エチレン／ノルボルネンのようなシクロオレフィンコポリマー（ＣＯＣ：Cyclo-Olefin  Copolymer））、プロピレン／ブタジエンコポリマー、イソブチレン／イソプレンコポリマー、エチレン／ビニルシクロヘキセンコポリマー、エチレン／アルキルアクリレートコポリマー、エチレン／アルキルメタクリレートコポリマーなど）、アクリル系ポリマー（例えば、ポリメタクリレート、ポリアクリレート、ポリアクリルアミド、ポリアクリロニトリルなど）、ポリ塩化ビニル、ポリ塩化ビニリデン、ポリフッ化ビニル、ポリフッ化ビニリデン、塩化ビニル／酢酸ビニルコポリマー、ポリエーテル（例えば、ポリアルキレングリコール、ポリエチレンオキシド、ポリプロピレンオキシドなど）、ポリアセタール（例えば、ポリオキシメチレン）、ポリアミド、ポリイミド、ポリウレタン、ポリ尿素、ポリエステル（例えば、ポリエチレンテレフタレート、ポリエチレンナフタレートなど）、ポリカーボネート、ポリケトン、ポリスルホンポリエーテルケトン、フェノール樹脂、メラミン樹脂、セルロースエステル（例えば、ジアセチルセルロース、トリアセチルセルロース（ＴＡＣ）、プロピオニルセルロース、ブチリルセルロース、アセチルプロピオニルセルロース、ニトロセルロース）、ポリシロキサン、天然ポリマー（例えば、セルロース、ゴム、ゼラチンなど）、などが例として挙げられる。
【００６３】
本発明に用いられる高分子物質は、合成ポリマーである場合が好ましく、ポリオレフィン、アクリル系ポリマー、ポリエステル、ポリカーボネート、セルロースエステルがより好ましい。中でも、ポリエチレン、ポリプロピレン、ポリ（４−メチルペンテン）、ポリメタクリル酸メチル、ポリカーボネート、ポリエチレンテレフタレート、ポリエチレンナフタレート、ポリブチレンテレフタレート、トリアセチルセルロースが特に好ましい。
本発明に用いられる高分子物質は、熱可塑性樹脂であることが好ましい。
【００６４】
本発明の紫外線吸収剤を含む高分子材料は、上記の高分子物質および紫外線吸収剤に加えて、必要に応じて酸化防止剤、光安定剤、加工安定剤、老化防止剤、相溶化剤等の任意の添加剤を適宜含有してもよい。
【００６５】
本発明の化合物は、有機材料を光・酸素または熱による損傷に対して安定化させるのに特に適している。中でも本発明の化合物は光安定剤、とりわけ紫外線吸収剤として用いることに最も適している。以下、本発明の化合物の紫外線吸収剤としての用途について説明する。
本発明の紫外線吸収剤によって安定化されるものは、染料、顔料、食品、飲料、身体ケア製品、ビタミン剤、医薬品、インク、油、脂肪、ロウ、表面コーティング、化粧品、写真材料、織物及びその色素、プラスチック材料、ゴム、塗料、高分子材料、高分子添加剤などが挙げられる。
本発明の紫外線吸収剤を用いる場合、その態様はいずれの方法であってもよい。本発明の紫外線吸収剤を単独で用いても、組成物として用いても良いが、組成物として用いることが好ましい。中でも、本発明の紫外線吸収剤を含む高分子材料であることが好ましい。以下、本発明の紫外線吸収剤を含む高分子材料について説明する。
【００６６】
本発明の紫外線吸収剤を含む高分子材料は前記高分子物質を用いてなる。本発明の紫外線吸収剤を含む高分子材料は、前記高分子物質のみから形成されたものでもよく、また、前記高分子物質を任意の溶媒に溶解して形成されたものでもよい。
本発明の紫外線吸収剤を含む高分子材料は、合成樹脂が使用される全ての用途に使用可能であるが、特に日光又は紫外線を含む光に晒される可能性のある用途に特に好適に使用できる。具体例としては、例えばガラス代替品とその表面コーティング材、住居、施設、輸送機器等の窓ガラス、採光ガラス及び光源保護ガラス用のコーティング材、住居、施設、輸送機器等のウインドウフィルム、住居、施設、輸送機器等の内外装材及び内外装用塗料及び、該塗料によって形成させる塗膜、アルキド樹脂ラッカー塗料及び該塗料によって形成される塗膜、アクリルラッカー塗料及び該塗料によって形成される塗膜、蛍光灯、水銀灯等の紫外線を発する光源用部材、精密機械、電子電気機器用部材、各種ディスプレイから発生する電磁波等の遮断用材、食品、化学品、薬品等の容器又は包装材、ボトル、ボックス、ブリスター、カップ、特殊包装用、コンパクトディスクコート、農工業用シート又はフィルム材、印刷物、染色物、染顔料等の退色防止剤、ポリマー支持体用（例えば、機械及び自動車部品のようなプラスチック製部品用）の保護膜、印刷物オーバーコート、インクジェット媒体被膜、積層艶消し、オプティカルライトフィルム、安全ガラス/フロントガラス中間層、エレクトロクロミック/フォトクロミック用途、オーバーラミネートフィルム、太陽熱制御膜、日焼け止めクリーム、シャンプー、リンス、整髪料等の化粧品、スポーツウェア、ストッキング、帽子等の衣料用繊維製品及び繊維、カーテン、絨毯、壁紙等の家庭用内装品、プラスチックレンズ、コンタクトレンズ、義眼等の医療用器具、光学フィルタ、バックライトディスプレーフィルム、プリズム、鏡、写真材料等の光学用品、金型膜、転写式ステッカー、落書き防止膜、テープ、インク等の文房具、標示板、標示器等とその表面コーティング材等を挙げることができる。
【００６７】
本発明の紫外線吸収剤を含む高分子材料の形状としては、平膜状、粉状、球状粒子、破砕粒子、塊状連続体、繊維状、管状、中空糸状、粒状、板状、多孔質状などのいずれの形状であってもよい。
【００６８】
本発明の紫外線吸収剤を含む高分子材料は、本発明の紫外線吸収剤を含有しているため、優れた耐光性（紫外光堅牢性）を有しており、紫外線吸収剤の析出や長期使用によるブリードアウトが生じることがない。また、本発明の高分子材料は、優れた長波紫外線吸収能を有するので、紫外線吸収フィルタや容器として用いることができ、紫外線に弱い化合物などを保護することもできる。例えば、前記高分子物質を押出成形又は射出成形などの任意の方法により成形することで、本発明の高分子材料からなる成形品（容器等）を得ることができる。また、別途作製した成形品に前記高分子物質の溶液を塗布・乾燥することで、本発明の高分子材料からなる紫外線吸収膜がコーティングされた成形品を得ることもできる。
【００６９】
本発明の紫外線吸収剤を含む高分子材料を紫外線吸収フィルタや紫外線吸収膜として用いる場合、高分子物質は透明であることが好ましい。透明高分子材料の例としては、セルロースエステル（例、ジアセチルセルロース、トリアセチルセルロース（ＴＡＣ）、プロピオニルセルロース、ブチリルセルロース、アセチルプロピオニルセルロース、ニトロセルロース）、ポリアミド、ポリカーボネート、ポリエステル（例、ポリエチレンテレフタレート、ポリエチレンナフタレート、ポリブチレンテレフタレート、ポリ−１，４−シクロヘキサンジメチレンテレフタレート、ポリエチレン−１，２−ジフェノキシエタン−４，４’−ジカルボキシレート、ポリブチレンテレフタレート）、ポリスチレン（例、シンジオタクチックポリスチレン）、ポリオレフィン（例、ポリエチレン、ポリプロピレン、ポリメチルペンテン）、ポリメチルメタクリレート、シンジオタクチックポリスチレン、ポリスルホン、ポリエーテルスルホン、ポリエーテルケトン、ポリエーテルイミド及びポリオキシエチレンなどが挙げられる。好ましくはセルロースエステル、ポリカーボネート、ポリエステル、ポリオレフィン、アクリル樹脂であり、より好ましくはポリカーボネート、ポリエステルである。さらに好ましくはポリエステルであり、特に好ましくはポリエチレンテレフタレートである。本発明の紫外線吸収剤を含む高分子材料は透明支持体として用いることもでき、透明支持体の透過率は８０％以上であることが好ましく、８６％以上であることがさらに好ましい。
【００７０】
本発明において、異なる構造を有する二種類以上の前記一般式（１）〜（５）のいずれかで表される化合物を併用してもよいし、前記一般式（１）〜（５）のいずれかで表される化合物とそれ以外の構造を有する一種類以上の紫外線吸収剤とを併用してもよい。二種類（好ましくは三種類）の紫外線吸収剤を併用すると、広い波長領域の紫外線を吸収することができる。また、二種類以上の紫外線吸収剤を併用すると、紫外線吸収剤の分散状態が安定化するとの作用もある。前記一般式（１）以外の構造を有する紫外線吸収剤としては、いずれのものでも使用できる。紫外線吸収剤の構造として知られているトリアジン系、ベンゾトリアゾール系、ベンゾフェノン系、メロシアニン系、シアニン系、ジベンゾイルメタン系、桂皮酸系、シアノアクリレート系、安息香酸エステル系などの化合物が挙げられる。例えば、ファインケミカル、２００４年５月号、２８〜３８ページ、東レリサーチセンター調査研究部門発行「高分子用機能性添加剤の新展開」（東レリサーチセンター、１９９９年）９６〜１４０ページ、大勝靖一監修「高分子添加剤の開発と環境対策」（シーエムシー出版、２００３年）５４〜６４ページなどに記載されている紫外線吸収剤が挙げられる。
【００７１】
前記一般式（１）以外の構造を有する紫外線吸収剤として好ましくは、ベンゾトリアゾール系、ベンゾフェノン系、サリチル酸系、シアノアクリレート系、トリアジン系の化合物である。より好ましくはベンゾトリアゾール系、ベンゾフェノン系、トリアジン系の化合物である。特に好ましくはベンゾトリアゾール系の化合物である。
【００７２】
ベンゾトリアゾール系化合物の有効吸収波長は約２７０〜３８０ｎｍで、代表例としては２−（２’−ヒドロキシ−５’−メチルフェニル）ベンゾトリアゾール、２−（２’−ヒドロキシ−５’−ｔ−ブチルフェニル）ベンゾトリアゾール、２−（２’−ヒドロキシ−３’−ｔ−ブチル−５’−メチルフェニル）−５−クロロベンゾトリアゾール、２−（２’−ヒドロキシ−３’，５’−ジ−ｔ−ブチルフェニル）−５−クロロベンゾトリアゾール、２−（２’−ヒドロキシ−３’−ｔ−ブチル−５’−（２−（オクチルオキシカルボニル）エチル）フェニル）−５−クロロベンゾトリアゾール、２−（２’−ヒドロキシ−３’−ドデシル−５’−メチルフェニル）−５−クロロベンゾトリアゾール、２−（２’−ヒドロキシ−３’，５’−ジ−ｔ−アミルフェニル）ベンゾトリアゾール、２−（２’−ヒドロキシ−５’−ｔ−オクチルフェニル）ベンゾトリアゾール、２−（２’−ヒドロキシ−３’，５’−ジ−（ジメチルベンジル）フェニル）ベンゾトリアゾール、２−（２’−ヒドロキシ−４’−オクチルオキシフェニル）ベンゾトリアゾール、２，２’−メチレン−ビス（２−（２’−ヒドロキシ−５’−ｔ−オクチルフェニル）ベンゾトリアゾール）２−（２’−ヒドロキシ−３’−（３，４，５，６−テトラヒドロフタルイミジルメチル）−５’−メチルベンジル）フェニル）ベンゾトリアゾール等を挙げることができる。
【００７３】
ベンゾフェノン系化合物の有効吸収波長は約２７０〜３８０ｎｍで、代表例としては２，４−ジヒドロキシベンゾフェノン、２−ヒドロキシ−４−メトキシベンゾフェノン、２−ヒドロキシ−４−オクチルオキシベンゾフェノン、２−ヒドロキシ−４−ドデシルオキシベンゾフェノン、２−ヒドロキシ−４−ベンジルオキシベンゾフェノン、２−ヒドロキシ−４−（２−ヒドロキシ−３−メタクリルオキシプロポキシ）ベンゾフェノン、２−ヒドロキシ−４−メトキシ−５−スルホベンゾフェノン、２−ヒドロキシ−４−メトキシ−５−スルホベンゾフェノントリヒドレート、２−ヒドロキシ−４−メトキシ−２’−カルボキシベンゾフェノン、２−ヒドロキシ−４−オクタデシロキシベンゾフェノン、２−ヒドロキシ−４−ジエチルアミノ−２’−ヘキシルオキシカルボニルベンゾフェノン、２，２’−ジヒドロキシ−４−メトキシベンゾフェノン、２，２’，４，４’−テトラヒドロキシベンゾフェノン、２，２’−ジヒドロキシ−４，４’−ジメトキシベンゾフェノン、１，４−ビス（４−ベンジルオキシ−３−ヒドロキシフェノキシ）ブタン等を挙げることができる。
【００７４】
サリチル酸系化合物の有効吸収波長は約２９０〜３３０ｎｍで、代表例としてはフェニルサリシレート、ｐ−ｔ−ブチルフェニルサリシレート、ｐ−オクチルフェニルサリシレートなどを挙げることができる。
【００７５】
シアノアクリレート系化合物の有効吸収波長は約２７０〜３５０ｎｍで、代表例としては２−エチルヘキシル  ２−シアノ−３、３−ジフェニルアクリレート、エチル  ２−シアノ−３、３−ジフェニルアクリレート、ヘキサデシル  ２−シアノ−３−（４−メチルフェニル）アクリレート、２−シアノ−３−（４−メチルフェニル）アクリル酸塩、１，３−ビス（２’−シアノ−３，３’−ジフェニルアクリロイル）オキシ）−２，２−ビス（（（２’−シアノ−３，３’−ジフェニルアクリロイル）オキシ）メチル）プロパン等を挙げることができる。
【００７６】
トリアジン系化合物の有効吸収波長は約２７０〜３８０ｎｍで、代表例としては２−（４−ヘキシロキシ−２−ヒドロキシフェニル）−４，６−ジフェニル−１，３，５−トリアジン、２−（４−オクチロキシ−２−ヒドロキシフェニル）−４，６−ジ（２，５−ジメチルフェニル）−１，３，５−トリアジン、２−（４−ブトキシ−２−ヒドロキシフェニル）−４，６−ジ（４−ブトキシフェニル）−１，３，５−トリアジン、２−（４−ブトキシ−２−ヒドロキシフェニル）−４，６−ジ（２，４−ジブトキシフェニル）−１，３，５−トリアジン、２−（４−（３−（２−エチルヘキシロキシ）−２−ヒドロキシプロポキシ）−２−ヒドロキシフェニル）−４，６−ジ（２，４−ジメチルフェニル）−１，３，５−トリアジン、２−（４−（３−ドデシロキシ−２−ヒドロキシプロポキシ）−２−ヒドロキシフェニル）−４，６−ジ（２，４−ジメチルフェニル）−１，３，５−トリアジン、２，４−ジ（４−ブトキシ−２−ヒドロキシフェニル）−６−（４−ブトキシフェニル）−１，３，５−トリアジン、２，４−ジ（４−ブトキシ−２−ヒドロキシフェニル）−６−（２，４−ジブトキシフェニル）−１，３，５−トリアジン等を挙げることができる。
【００７７】
また、前記一般式（１）〜（５）のいずれかで表される化合物は、蛍光増白剤として好適に用いることができる。一般に、蛍光増白剤は約３２０〜約４１０ｎｍの波長の光を吸収して、約４１０〜約５００ｎｍの波長の光を放射する性質を有する化合物より成る。これらの蛍光増白剤で染められた織物は本来の黄色い反射光のほかに、新たに蛍光増白剤により発光される約４１０〜約５００ｎｍの波長の青色光が付加されるため反射光は白色になり、かつ、蛍光効果による分だけ可視光のエネルギーが増加するため、結果として増白されたことになる。
【００７８】
以下、前記一般式（１）〜（５）のいずれかで表される化合物からなる蛍光増白剤について説明する。本発明の蛍光増白剤の使用形態は、いずれでも良い。例えば、液体分散物、溶液、高分子材料などが挙げられる。
【００７９】
本発明の蛍光増白剤は、分散媒体に分散された分散物の状態で使用できる。本発明の蛍光増白剤を含む分散物の分散媒体、調整プロセス、蛍光増白剤含有量および分散装置は、上述の紫外線吸収剤の場合と同じである。
【００８０】
また、本発明の蛍光増白剤は、液体状の媒体に溶解された溶液の状態で使用できる。本発明の蛍光増白剤を含む溶液における蛍光増白剤の添加方法、含有量および溶液は、上述の紫外線吸収剤の場合と同じである。
【００８１】
また、本発明の蛍光増白剤は、高分子材料に好ましく用いられる。本発明の蛍光増白剤を含む高分子材料の高分子物質、添加剤、形状、用途は、上述の紫外線吸収剤の場合と同じである。
【００８２】
本発明の蛍光増白剤のみでは短波長域が十分にカットしきれない場合には紫外線吸収剤を併用することが好ましい。
併用する紫外線吸収剤としては、いずれのものでも使用できる。例としては、前記一般式（１）〜（５）のいずれかで表される紫外線吸収剤や、上述の紫外線吸収剤の例を挙げることができる。これらの紫外線吸収剤は１種または２種以上を併用することができる。
【実施例】
【００８３】
以下、本発明を実施例に基づき更に詳細に説明するが、本発明はこれらに限定されるものではない。
【００８４】
実施例１
（例示化合物（８）の調製）
２−アミノ−５−（Ｎ−メチルスルファモイル）安息香酸２０．０ｇをＮ，Ｎ−ジメチルアセトアミド６０ｍｌに溶解し、この溶液に、二塩化テレフタロイル８．８ｇを氷冷下で滴下し、室温で２時間反応させた。その混合物に無水酢酸４０ｍｌを加え、還流下に２時間反応させた。室温まで冷却後、濾過、アセトン洗浄することで例示化合物（８）を２２．９ｇ得た（収率９５％）。
【００８５】
実施例２
（例示化合物（１０）の調製）
２−アミノ−５−（メトキシスルホニル）安息香酸２０．０ｇをＮ，Ｎ−ジメチルアセトアミド６０ｍｌに溶解し、この溶液に、二塩化テレフタロイル８．８ｇを氷冷下で滴下し、室温で２時間反応させた。その混合物に無水酢酸４０ｍｌを加え、還流下に２時間反応させた。室温まで冷却後、濾過、アセトン洗浄することで例示化合物（１０）を２２．４ｇ得た（収率９３％）。
【００８６】
実施例３
（例示化合物（１２）の調製）
２−アミノ−５−（２−エチルヘキシルチオ）安息香酸２０．０ｇをＮ，Ｎ−ジメチルアセトアミド６０ｍｌに溶解し、この溶液に、二塩化テレフタロイル７．２ｇを氷冷下で滴下し、室温で２時間反応させた。その混合物に無水酢酸４０ｍｌを加え、還流下に２時間反応させた。室温まで冷却後、濾過、アセトン洗浄することで例示化合物（１２）を２２．４ｇ得た（収率９６％）。
【００８７】
実施例４
（例示化合物（２３）の調製）
２−アミノ−５−［Ｎ，Ｎ−ビス（２−エチルヘキシル）スルファモイル］安息香酸２０．０ｇをＮ，Ｎ−ジメチルアセトアミド６０ｍｌに溶解し、この溶液に、２，６−ナフタレンジカルボニルジクロリド５．７ｇを氷冷下で滴下し、室温で２時間反応させた。その混合物に無水酢酸４０ｍｌを加え、還流下に２時間反応させた。室温まで冷却後、濾過、アセトン洗浄することで例示化合物（２３）を２１．４ｇ得た（収率９２％）。
【００８８】
実施例５
（例示化合物（３２）の調製）
２−アミノ−５−［Ｎ，Ｎ−ビス（２−エチルヘキシル）スルファモイル］安息香酸２０．０ｇをＮ，Ｎ−ジメチルアセトアミド６０ｍｌに溶解し、この溶液に、２，５−チオフェンジカルボニルジクロリド４．７ｇを氷冷下で滴下し、室温で２時間反応させた。その混合物に無水酢酸４０ｍｌを加え、還流下に２時間反応させた。室温まで冷却後、濾過、アセトン洗浄することで例示化合物（３２）を２１．２ｇ得た（収率９５％）。
【００８９】
＜試料溶液の調製および耐光性評価＞
例示化合物（８）１ｍｇを酢酸エチル１００ｍｌに溶解し、試料溶液を調製した。同様にして、例示化合物（１０）、例示化合物（１２）、例示化合物（２３）及び例示化合物（３２）、並びに比較化合物Ａ及びＢについて試料溶液を調製した。試料溶液はそれぞれ１ｃｍ石英セルにて島津製作所製分光光度計ＵＶ−３６００（商品名）を用いて吸光度を測定した。この試料溶液を封入したセルに対して、ＵＶフィルタを除去したキセノンランプで照度１７万ルクスになるように光照射し、２日間照射後の各化合物の残存量をそれぞれ測定した。残存量は次式に従い計算した。
残存量（％）＝１００×（１００−照射後の透過率）／（１００−照射前の透過率）
なお、透過率はそれぞれの化合物の極大吸収波長で測定した値である。結果を表１に示す。また、各試料溶液における極大吸収波長λｍａｘを下記表１に記す。
【００９０】
【表１】
2010059122.tif 000022
【００９１】
【化２１】
2010059122.tif 000023
【００９２】
表１の結果から明らかなように、本発明の化合物は、長波紫外線吸収能を有する。また、本発明の化合物は、置換基の立体効果により、比較化合物Ａ及びＢ（ＵＶ−Ａ領域に吸収を有する既存の紫外線吸収剤）と比較して、試料溶液中の残存率が高く、光照射によって分解しにくいことがわかった。
【００９３】
＜フィルムの作成および耐光性評価＞
固有粘度が０．７８のポリエチレンテレフタレートのペレットを１７０℃で６時間乾燥したものと例示化合物（８）を混合し、押し出し機に投入した。溶融温度２８０℃で溶融混練し、紫外線吸収剤含有ペレットを得た。ペレットとポリエチレンテレフタレートを混合し、２８０℃で溶融混練を行い、厚み１００μｍのフィルムを得た。同様にして、例示化合物（１０）、例示化合物（１２）、例示化合物（２３）及び例示化合物（３２）、並びに比較化合物Ａ及びＢについてフィルムを作成した。作成したフィルムについて、それぞれキセノンランプで照度１７万ルクスになるように光照射し、１０００時間照射後の各フィルムの面状を確認したところ、本発明の例示化合物（８）、例示化合物（１０）、例示化合物（１２）、例示化合物（２３）又は例示化合物（３２）を含有するフィルムはブリードアウトがなく良好な面状であったが、比較化合物Ａ又はＢを含有するフィルムはブリードアウトして白くなっており汚れていた。
【００９４】
＜熱質量測定＞
各試料の熱質量減少率について、熱質量分析計（ＴＧ／ＤＴＡ６２００、商品名、エスアイアイ・ナノテクノロジー社製）を用い、次のように求めた。例示化合物（８）１０ｍｇを秤量してサンプルセルに入れ、窒素ガス雰囲気下に毎分３０℃で２８０℃まで昇温し、その後２８０℃で３０分保持させた時の質量減少率を計算した。同様にして、例示化合物（１０）、例示化合物（１２）、例示化合物（２３）及び例示化合物（３２）、並びに比較化合物Ａ及びＢの質量減少率を計算した。結果を表２に示す。
【００９５】
【表２】
2010059122.tif 000024
【００９６】
表２の結果から明らかなように、本発明の化合物は、比較化合物Ａ及びＢと比較して質量減少率が低く、耐熱性にも優れることがわかった。